(57)【要約】  芯材被覆加工型のポリマーテープが使用され、この場合この芯材は、被覆材より高い溶融温度を有することにより特徴付けられている、ポリマーテープの貼合せシートを製造する方法であって、この方法は、次の工程：ｉ）ポリマーテープを偏向させる工程、ｉｉ）ポリマーテープを位置決めし、ｉｉｉ）ポリマーテープを圧縮し、貼合せシートを得る工程を有する。【特許請求の範囲】
【請求項１】
芯材被覆加工型のポリマーテープが使用され、この場合この芯材は、被覆材より高い溶融温度を有することにより特徴付けられている、ポリマーテープの貼合せシートを製造する方法において、この方法は、次の工程：
ｉ）ポリマーテープを偏向させる工程、
ｉｉ）ポリマーテープを位置決めする工程、
ｉｉｉ）ポリマーテープを圧縮し、貼合せシートを得る工程を有することを特徴とする、ポリマーテープの貼合せシートを製造する方法。
【請求項２】
芯材および被覆材は、同じポリマーから形成される、請求項１記載の方法。
【請求項３】
被覆材が共重合体である、請求項１および２の一方または両方に記載の方法。
【請求項４】
芯材が延伸された単独重合体である、請求項１から３までのいずれか１項に記載の方法。
【請求項５】
位置決め工程ｉｉ）が織布機中で実施され、この場合ポリマーテープは、経糸として使用され、ポリマーテープより少ない厚みおよび質量を有する撚糸は、緯糸として使用される、請求項１から４までのいずれか１項に記載の方法。
【請求項６】
位置決め工程ｉｉ）が織布機中で実施され、この場合ポリマーテープは、緯糸として使用され、撚糸は、経糸として使用される、請求項１から４までのいずれか１項に記載の方法。
【請求項７】
撚糸は、ポリマーテープの被覆材の溶融温度より低い溶融温度を有するかまたはポリマーテープの被覆材の溶融温度と等しい溶融温度を有する、請求項５から６までのいずれか１項に記載の方法。
【請求項８】
位置決め工程ｉｉ）は、ポリマーテープを互いに平行に配置し、こうして配置されたポリマーテープを支持体層と接触させることによって実施され、その後にこうして支持体層上に配置されたポリマーテープは、全体的に見て、ポリマーテープの被覆材への支持体層の結合の目的のために工程ｉｉｉ）に掛けられる、請求項１から４までのいずれか１項に記載の方法。
【請求項９】
位置決め工程ｉｉ）がポリマーテープを第１の平面内で離れて平行に並ぶ関係で配置することによって実施され、この場合ポリマーテープ間の相互間隔は、ポリマーテープの幅より小さく、その後にポリマーテープが第２の平面内で離れて平行に並ぶ関係で配置され、この位置で第１の平面内の相互間隔が第２の平面内のポリマーテープによって覆われる、請求項１から４までのいずれか１項に記載の方法。
【請求項１０】
位置決め工程ｉｉ）がポリマーテープを平行に並んだ関係で配置することによって実施され、この場合には、それぞれのポリマーテープは、該ポリマーテープに隣接して位置しているテープに接触している、請求項１から４までのいずれか１項に記載の方法。
【請求項１１】
位置決め工程ｉｉ）は、ポリマーテープを互いに平行に配置することによって実施され、この場合それぞれのポリマーテープは、該ポリマーテープに隣接して位置しているポリマーテープと重なり合う、請求項１から４までのいずれか１項に記載の方法。
【請求項１２】
使用される支持体層がポリマーテープに結合するポリマーから形成される、請求項８記載の方法。
【請求項１３】
支持体層がフィルム、フォイル、スクリム繊維および不織布から構成されている群から選択される、請求項１２記載の方法。
【請求項１４】
芯材被覆加工型のポリマーテープが使用されている、一方向に配置されたポリマーテープから形成された貼合せシートにおいて、この芯材が被覆材より高い溶融温度を有し、ポリマーテープが被覆材により一緒に結合されていることを特徴とする、芯材被覆加工型のポリマーテープが使用されている、一方向に配置されたポリマーテープから形成された貼合せシート。
【請求項１５】
芯材および被覆材が同じポリマーから形成されている、請求項１４記載の貼合せシート。
【請求項１６】
被覆材が共重合体である、請求項１４または１５記載の貼合せシート。
【請求項１７】
芯材が延伸された単独重合体である、請求項１４から１６までのいずれか１項に記載の貼合せシート。
【請求項１８】
テープの質量に対して、該貼合せシート中の芯材の量が５０〜９９質量％の範囲内にあり、被覆材の量が１〜５０質量％の範囲内にある、請求項１４から１７までのいずれか１項に記載の貼合せシート。
【請求項１９】
芯材および被覆材がポリエチレン、ポリプロピレン、ポリアミド、ポリブタジエン、テレフタレートおよびポリエチレンテレフタレートから構成されている群から選択されたものである、請求項１４から１８までのいずれか１項に記載の貼合せシート。
【請求項２０】
個々の貼合せシートから形成されたパネルを製造する方法であって、該貼合せシートが別の貼合せシートの上面上に置かれ、一緒に圧縮され、圧力および熱を使用してパネルを形成する、パネルの上記製造方法において、請求項１４から１９までのいずれか１項に記載の貼合せシートを使用することを特徴とする、パネルの上記製造方法。
【請求項２１】
個々の貼合せシートが芯材被覆加工型の一方向に配置されたポリマーテープから形成され、芯材が被覆材より高い溶融温度を有する、個々の貼合せシートから形成されたパネルにおいて、該貼合せシートが互いに向きを変えられる配置により積重ねられていることを特徴とする、個々の貼合せシートから形成されたパネル。
【請求項２２】
パネルが１つの表面上または２つの表面上に耐衝撃性材料の層を備えている、請求項２１記載のパネル。
【請求項２３】
耐衝撃性材料が、金属、金属合金、ガラス、玄武岩質繊維、ガラス繊維、セラミックおよびアラミドから構成されている群からの１つ以上の材料から選択されたものである、請求項２２記載のパネル。
【請求項２４】
耐衝撃性用途のための、請求項２０記載の方法を使用することによって得られたパネルまたは請求項２１から２３までのいずれか１項に記載のパネルの使用。
【請求項２５】
フォイルとしての、請求項２０記載の方法を使用することによって得られたパネルまたは請求項２１から２３までのいずれか１項に記載のパネルの使用。
【発明の詳細な説明】
【技術分野】
【０００１】
本発明は、ポリマーテープの貼合せシートの製造法ならびに一方向に配置されたポリマーテープから形成された貼合せシートに関する。更に、本発明は、個々の貼合せシートから形成されたパネルに関し、この場合この貼合せシートは、一方向に配置されたポリマーテープから形成されている。更に、本発明は、このようなパネルの使用に関する。
【０００２】
米国特許第５５７８３７０号明細書は、二面を有する分子配向された熱可塑性ポリマー基材を有する熱可塑性複合材料に関し、この二面の少なくとも一方は、熱可塑性表面ポリマー層で被覆されている。この表面ポリマー層は、分子散在によってポリマー基材に結合されており、この場合この表面ポリマー層は、ポリマー基材より低い軟化温度を有する。ポリマー基材の１例は、両面がエチレン−ポリプロピレン共重合体の表面層で被覆されているポリプロピレンであり、この場合表面層とポリマー基材との間の分子結合は、表面層を脆弱化するために熱を加えることによって形成されている。更に、冷却後、こうして形成された複合フィルムは、縦に細長く切断され、テープが形成され、この場合それぞれのテープは、中心のポリプロピレン基材またはこのポリプロピレン基材の各表面上に結合されたエチレン−ポリプロピレン共重合体の表面層を有する芯材からなり、こうして形成されたテープは、ポリプロピレンの有効な分子配向およびテープ自体の強度の増加のために２０：１程度の引き出し比で引き出される。
【０００３】
欧州特許第１２７７５７３号明細書の記載から、実質的にポリエチレンおよびポリプロピレンから選択されたポリオレフィンの中心層（Ｂ）と中心層Ｂの材料と同じ種類からのポリオレフィンの１つまたは２つの他の層（Ａ）からなる一軸引き出しポリオレフィン多層テープ、またはＡＢまたはＡＢＡテープのヤーンは、公知である。こうして得られたテープまたはヤーンは、布を製造するために使用されることができ、その後この材料は、熱処理されかつプレス加工される。この熱処理は、個々の繊維が一緒に溶接されることを引き起こし、その結果として布の構造的な結合性が保証される。このような布は、例えば高圧部材、例えばオイル生産に使用される管中の強化剤として使用されることができる。他の適当な用途は、例えば自動車産業または航空機産業であり、この場合には、元来使用されるガラス繊維は、こうして製造された布に代えられる。しかしながら、得られた材料、例えば布は、常に、ｘ方向およびｙ方向の双方で同位置の強度特性を得るために互いに直角に配置されたヤーンまたはテープから形成されるであろう。
【０００４】
本発明の対象は、ポリマーテープの貼合せシートを製造することであり、この場合には、特殊な強度特性を有する貼合せシートが得られる。
【０００５】
本発明の別の対象は、個々の貼合せシートから形成されたパネルを製造することであり、この場合このパネルは、特殊な強度特性および質量特性を有する。
【０００６】
更に、本発明の別の対象は、このようなパネルの特殊な使用を提供することであり、この場合には、高度な強度特性が重要な役割を演じる。
【０００７】
冒頭に言及されているような方法は、芯材被覆加工型のポリマーテープが使用され、この場合この芯材は、被覆材より高い溶融温度を有することにより特徴付けられており、この場合この方法は、次の工程：
ｉ）ポリマーテープを偏向させる工程、
ｉｉ）ポリマーテープを位置決めする工程、
ｉｉｉ）ポリマーテープを圧縮し、貼合せシートを得る工程を有する。
【０００８】
１つ以上の前記対象は、このような方法を使用することによって達成される。
【０００９】
１つの特殊な実施態様において、芯材および被覆材は、有利に同じポリマーから形成され、この場合被覆材は、殊に共重合体であり、芯材は、殊に強化された単独重合体である。
【００１０】
偏向工程ｉ）は、最初にポリマーテープを張力下に置き、実質的に位置合わせされた配置のポリマーテープを得ることを意味する。圧縮工程ｉｉｉ）は、温度の上昇によって被覆材を溶融することによりポリマーテープを結合させることを意味し、この場合には、場合によって増加された圧力を加えることにより、ポリマーテープは、互いに付着される。圧力を加えるための手段の例として、ロール、カレンダーおよび両側コンベヤープレスを挙げることができる。
【００１１】
本発明による方法の１つの特殊な実施態様において、位置決め工程ｉｉ）は、織布機中で実施され、この場合ポリマーテープは、経糸として使用され、厚みおよびポリマーテープより少ない質量を有する撚糸は、緯糸として使用される。
【００１２】
別の好ましい実施態様において、さらに、位置決め工程ｉｉ）を織布機中で実施することができ、この場合ポリマーテープは、緯糸として使用され、撚糸は、経糸として使用される。
【００１３】
前記目的のために使用される撚糸は、ポリマーテープの被覆材の溶融温度より低い溶融温度を有するかまたはポリマーテープの被覆材の溶融温度と等しい溶融温度を有する。
【００１４】
別の実施態様によれば、位置決め工程ｉｉ）は、有利にポリマーテープを互いに平行に配置し、こうして配置されたポリマーテープを支持体層と接触させることによって実施され、その後にこうして支持体層上に配置されたポリマーテープは、全体的に見て、ポリマーテープの被覆材への支持体層の結合の目的のために工程ｉｉｉ）に掛けられる。
【００１５】
本出願人によって実施された付加的な試験は、殊に位置決め工程ｉｉ）がポリマーテープを第１の平面内で離れて平行に並ぶ関係で配置することによって実施され、この場合テープ間の相互間隔は、ポリマーテープの幅より小さく、その後にポリマーテープが第２の平面内で離れて平行に並ぶ関係で配置され、この位置で第１の平面内の相互間隔が第２の平面内のポリマーテープによって覆われることを示した。このような位置決めの配置は、"煉瓦積みのパターン"と見なすこともでき、この場合それぞれの層のポリマーテープは、強力な構造を備えさせることに関連して互いに"食い違う"関係を有する。位置決め工程ｉｉ）は、特殊な数の層に制限されるものではなく、３つ、４つまたはそれ以上の平面をこのような"煉瓦積みのパターン"で積み重ねることができるものと理解すべきである。このような煉瓦積みの構造において、各平面のテープは、各平面内に個別的に平行に並んだ関係で配置されている。
【００１６】
１つの特殊な実施態様において、さらに、位置決め工程ｉｉ）がポリマーテープを平行に並んだ関係で配置することによって実施されることは、好ましく、この場合には、それぞれのポリマーテープは、隣接して位置しているテープに接触している。
【００１７】
特殊な実施態様において、位置決め工程ｉｉ）は、ポリマーテープを互いに平行に配置することによって実施されてもよく、この場合それぞれのポリマーテープは、該ポリマーテープに隣接して位置しているポリマーテープと重なり合っている。このような構造は、"瓦のパターン"として指摘されてよい。
【００１８】
使用される支持体層は、好ましくはポリマーテープに結合するポリマーから形成されており、この場合この支持体層は、殊にフィルム、フォイル、スクリム繊維および不織布から構成されている群から選択される。
【００１９】
更に、本発明は、芯材被覆加工型のポリマーテープが使用されている、一方向に配置されたポリマーテープから形成された貼合せシートに関し、この場合この芯材は、被覆材より高い溶融温度を有し、ポリマーテープは、被覆材により一緒に結合されている。
【００２０】
本発明による貼合せシートにおいて、殊に、芯材および被覆材が同じポリマーから形成されていることは、特に好ましく、この場合被覆材は、殊に共重合体であり、芯材は、殊に延伸された単独重合体である。
【００２１】
好ましくは、本発明による貼合せシートの芯材の量は、テープの質量に対して５０〜９９質量％の範囲内にあり、被覆材の量は、１〜５０質量％の範囲内にあり、芯材および被覆材は、殊にポリエチレン、ポリプロピレン、ポリアミド、ポリブタジエン、テレフタレートおよびポリエチレンテレフタレートから構成されている群から選択される。特殊な実施態様において、ポリエチレンを使用することが好ましいが、しかし、ポリプロピレンを使用することも、同様に好ましい。
【００２２】
更に、本発明は、個々の貼合せシートから形成されたパネルを製造する方法に関し、この場合該貼合せシートは、別の貼合せシートの上面上に置かれていてもよく、一緒に圧縮されてもよく、圧力および熱を使用して上記したような貼合せシートを用いてパネルを形成する。
【００２３】
更に、本発明は、個々の貼合せシートから形成されたパネルに関し、この貼合せシートは、芯材被覆加工型の一方向に配置されたポリマーテープから形成されており、この場合この芯材は、被覆材より高い溶融温度を有し、貼合せシートは、互いに向きを変えられる配置、所謂十字層間配置（cross ply arrangement）により積み重ねられる。適当な配置は、０−９０−０、０−０−９０−９０−０−０であり、０−４５−９０−１３５−０でもある。
【００２４】
"一方向"の用語は、ポリマーテープが単一方向に配置されている、即ちポリマーテープが縦方向または長さ方向に配置されていることを意味する。一方向に配置されたポリマーテープから構成された貼合せシートを使用する場合には、ポリマーテープの１つ以上の層または平面は、テープが同じ方向に配置されているような貼合せシート中に存在している。
【００２５】
特殊な実施態様において、本発明によるパネルが１つの表面上または２つの表面上に耐衝撃性材料の層を備えていることは、殊に好ましく、この耐衝撃性材料は、有利に金属、金属合金、ガラス、玄武岩質繊維、ガラス繊維、セラミックおよびアラミドから構成されている群からの１つ以上の材料から選択された。
【００２６】
更に、本発明は、耐衝撃性用途のためのパネルの使用に関し、前記用途との関連で、殊に壁、ドア、板、チョッキ、軍用出願、例えばタンクおよび航空機の本体ならびに航空機のドアが考慮される。
【００２７】
本発明による方法を使用することにより、殊に耐衝撃性用途に適した材料が得られ、この場合この材料は、高いレベルのエネルギー吸収で発生される衝撃エネルギーを吸収する。
【００２８】
数多くの一緒に積み重ねられた貼合せシート、ＵＤと呼称される、は、部分的または全体的に芯材被覆加工型のテープから形成されている製品、自己強化ポリマー（self-reinforced polymer）（ＳＲＰ）とも呼称される、の場合に満足で平滑な表面を形成させるために使用されることができる（織物から形成されていてもよいし、織物から形成されていなくともよい）。それに加えて、このような貼合せシートは、他の方向よりも一方向に著しく負荷される用途に使用されることができる。更に、使用されうる本発明による貼合せシートは、ＳＲＰ製品であり、この場合には、殊に層と層との結合は、著しく改善される。それというのも、本発明による貼合せシートと別の貼合せシートとの接触は、１つの布と別の布との接触と比較して強力であるからである。貼合せシートの別の上面上に配置された、貼合せシートの数多くの（１つを上廻る）層が使用される場合には、この貼合せシートは、極めて強力なフォイルとして使用されることができる。これに関連して、布、織物、旗、帆、トラックの幌等が考えられる。これらの用途には、（実際に）延伸を行なわないことが必要とされる。これに加えて、純粋なＵＤは、フローティングラインズ（floating lines）またはフローティングフォイルズ（floating foils）として使用されることができる。
【００２９】
本発明は、１例に基づいて説明され、この例は、１つの説明のためのものと見なすべきであって、本発明の範囲および精神を制限するものではない。
【００３０】
実施例
３．０ｍｍの幅および０．０８ｍｍの高さを有する芯材被覆加工型のポリマーテープを使用した。芯材は、１７０℃より高い溶融温度を有するポリプロピレン単独重合体であり、被覆材は、１２０℃より高い溶融温度を有するポリプロピレン共重合体である。上記のポリマーテープに基づいて、１４００ｍｍの幅を有する一方向の布を製造し、この場合この布の高さは、０．１６ｍｍの高さを生じるポリマーテープの２つの層によって構成されている。それぞれの層中で４６７本に達するポリマーテープは、該ポリマーテープが１４００ｍｍの幅に亘って間隔を置いて平行に並んだ関係で配置されているように位置していた。例えば、ポリマーテープ１本当たり２０ニュートンの圧縮応力または偏向を加える工程を適用する場合には、前記のポリマーテープは、位置合わせされた配置に位置していた。こうして位置している層は、ポリマーテープが前記のように位置している４６７枚のポリマーテープの同一の層で覆われており、この場合第２の層は、半分のポリマーテープの幅、即ち１．５ｍｍに亘って既に位置している層に対して"食い違う"関係を有していた。このような実施態様によれば、それぞれ上面上に置かれた、ポリマーテープの２つの層の組合せが形成され、この場合このような積重ね構造は、"煉瓦積みの構造"と見なすことができる。こうして得られた２つの相の複合体を圧力および温度の下で圧縮し、この場合には、ポリプロピレン共重合体、即ちポリマーテープの被覆材の溶融温度より高い温度が適用された。結果として、ＵＤ  ０として実際に設計されうる、所謂圧縮された布が得られた。こうして得られた布を特殊な寸法に、即ち本発明の実施態様において１４００ｍｍの長さに切断し、その後にこの布の層をＵＤ  ０の層として９０゜の配置により該層の上面上に積み重ねた。この実施態様において、配置０−０−９０−９０による包装品を所謂十字層間物（cross ply）として圧力下および温度の下で貼り合わせた。望ましいパネルを得るために、こうして形成された十字層間物を５０の個々の層の配置で積み重ね、その後にこのパネルを少なくとも２バールの圧力下および１５０℃の温度で得、この場合このパネルは、約１６ｍｍの厚さを有していた。前記のような位置決めが、係属された特許請求の範囲に開示されたような実施態様により実施されてもよいことは、明らかである。更に、十字層間物の製造のためには、０−９０、０−９０−９０−０、０−０−９０−９０、９０−９０−０−０配置が使用されてもよく、ならびに幾つかの層、例えば０−０−０−９０−９０−９０等から構成される構造が使用されてもよいことに注目することができる。
【手続補正書】
【提出日】平成18年11月16日(2006.11.16)
【手続補正１】
【補正対象書類名】特許請求の範囲
【補正対象項目名】全文
【補正方法】変更
【補正の内容】
【特許請求の範囲】
【請求項１】
工程：
ポリマーテープを予め張力下に置く工程、
ポリマーテープを位置決めする工程、および
ポリマーテープを圧縮し、貼合せシートを得る工程を有する、芯材が外装材より高い溶融温度を有するような芯材外装材型の一方向に配置されたポリマーテープの貼合せシートを製造する方法において、位置決めを２つ、３つ、４つまたはそれ以上の平面で実施し、ポリマーテープをそれぞれ平面内で平行に並んだ関係で配置し、それぞれの層のポリマーテープを食い違わせることを特徴とする、ポリマーテープの貼合せシートを製造する方法。
【請求項２】
芯材および外装材は、同じポリマーから形成される、請求項１記載の方法。
【請求項３】
外装材が共重合体である、請求項１または２記載の方法。
【請求項４】
芯材が引き抜かれた単独重合体である、請求項１から３までのいずれか１項に記載の方法。
【請求項５】
位置決めが織布機中で実施され、この場合ポリマーテープは、経糸として使用され、ポリマーテープより少ない厚みおよび質量を有する結合ヤーンは、緯糸として使用されるか、またはポリマーテープは、緯糸として使用され、結合ヤーンは、経糸として使用される請求項１から４までのいずれか１項に記載の方法。
【請求項６】
結合ヤーンは、ポリマーテープの外装材の溶融温度より低い溶融温度を有するかまたはポリマーテープの外装材の溶融温度と等しい溶融温度を有する、請求項５に記載の方法。
【請求項７】
位置決めは、ポリマーテープを平行に並んだ関係で配置し、こうして配置されたポリマーテープを支持体層と接触させることによって実施され、その後にこのポリマーテープは、全体的に見て、ポリマーテープの外装材への支持体層の結合の目的のために圧縮される、請求項１から４までのいずれか１項に記載の方法。
【請求項８】
位置決めがポリマーテープを第１の平面内で離れて平行に並ぶ関係で配置することによって実施され、この場合ポリマーテープ間の相互間隔は、ポリマーテープの幅より小さく、その後にポリマーテープが第２の平面内で離れて平行に並ぶ関係で配置され、この位置で第１の平面内の相互間隔が第２の平面内のポリマーテープによって覆われる、請求項１から４までのいずれか１項に記載の方法。
【請求項９】
位置決めがポリマーテープを平行に並んだ関係で配置することによって実施され、この場合には、それぞれのポリマーテープは、当該ポリマーテープに隣接して位置しているテープに接触している、請求項１から７までのいずれか１項に記載の方法。
【請求項１０】
位置決めは、ポリマーテープを平行に並んだ関係で配置することによって実施され、この場合それぞれのポリマーテープは、当該ポリマーテープに隣接して位置しているポリマーテープと重なり合う、請求項１から４までのいずれか１項または請求項７に記載の方法。
【請求項１１】
請求項１から１０までのいずれか１項の記載により製造された貼合せシートを有するパネルを製造する方法において、該貼合せシートを別の貼合せシートの上面上に置き、一緒に圧縮し、圧力および熱を使用してパネルを形成することを特徴とする、請求項１から１０までのいずれか１項の記載により製造された貼合せシートを有するパネルを製造する方法。
【請求項１２】
請求項１から１０までのいずれか１項の記載により製造された貼合せシートを有するパネルにおいて、該貼合せシートが互いに向きを変えられる配置により積重ねられていることを特徴とする、請求項１から１０までのいずれか１項の記載により製造された貼合せシートを有するパネル。
【請求項１３】
パネルが１つの表面上または２つの表面上に耐衝撃性材料の層を備えており、耐衝撃性材料が、金属、金属合金、ガラス、玄武岩質繊維、ガラス繊維、セラミックおよびアラミドから構成されている群からの１つ以上の材料から選択されたものであるいる、請求項１２に記載のパネル。
【請求項１４】
耐衝撃性用途のための、請求項１１に記載の方法を使用することによって得られたパネルまたは請求項１２または１３に記載のパネルの使用。
【手続補正２】
【補正対象書類名】明細書
【補正対象項目名】０００７
【補正方法】変更
【補正の内容】
【０００７】
冒頭に言及されているような方法は、芯材外装材型のポリマーテープが使用され、この場合この芯材は、外装材より高い溶融温度を有することにより特徴付けられており、この場合この方法は、次の工程：
ポリマーテープを予め張力下に置く工程、
ポリマーテープを位置決めする工程、
ポリマーテープを圧縮し、貼合せシートを得る工程を有する。
【手続補正３】
【補正対象書類名】明細書
【補正対象項目名】０００９
【補正方法】変更
【補正の内容】
【０００９】
１つの特殊な実施態様において、芯材および外装材は、有利に同じポリマーから形成され、この場合外装材は、殊に共重合体であり、芯材は、殊に引き出された単独重合体である。
【手続補正４】
【補正対象書類名】明細書
【補正対象項目名】００１０
【補正方法】変更
【補正の内容】
【００１０】
予め張力下に置く工程は、最初にポリマーテープを張力下に置き、実質的に位置合わせされた配置のポリマーテープを得ることを意味する。圧縮工程は、温度の上昇によって外装材を溶融することによりポリマーテープを結合させることを意味し、この場合には、場合によって増加された圧力を加えることにより、ポリマーテープは、互いに付着される。圧力を加えるための手段の例として、ロール、カレンダーおよび両側コンベヤープレスを挙げることができる。
【手続補正５】
【補正対象書類名】明細書
【補正対象項目名】００１１
【補正方法】変更
【補正の内容】
【００１１】
本発明による方法の１つの特殊な実施態様において、位置決めは、織布機中で実施され、この場合ポリマーテープは、経糸として使用され、厚みおよびポリマーテープより少ない質量を有する結合ヤーンは、緯糸として使用される。
【手続補正６】
【補正対象書類名】明細書
【補正対象項目名】００１２
【補正方法】変更
【補正の内容】
【００１２】
別の好ましい実施態様において、さらに、位置決めを織布機中で実施することができ、この場合ポリマーテープは、緯糸として使用され、結合ヤーンは、経糸として使用される。
【手続補正７】
【補正対象書類名】明細書
【補正対象項目名】００１３
【補正方法】変更
【補正の内容】
【００１３】
前記目的のために使用される結合ヤーンは、ポリマーテープの外装材の溶融温度より低い溶融温度を有するかまたはポリマーテープの外装材の溶融温度と等しい溶融温度を有する。
【手続補正８】
【補正対象書類名】明細書
【補正対象項目名】００１４
【補正方法】変更
【補正の内容】
【００１４】
別の実施態様によれば、位置決めは、有利にポリマーテープを互いに平行に配置し、こうして配置されたポリマーテープを支持体層と接触させることによって実施され、その後にこうして支持体層上に配置されたポリマーテープは、全体的に見て、ポリマーテープの外装材への支持体層の結合の目的のために圧縮される。
使用される支持体層は、好ましくはポリマーテープに結合するポリマーから形成されており、この場合この支持体層は、殊にフィルム、フォイル、スクリム繊維および不織布から構成されている群から選択される。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
１つの特殊な実施態様において、さらに、位置決めがポリマーテープを平行に並んだ関係で配置することによって実施されることは、好ましく、この場合には、それぞれのポリマーテープは、隣接して位置しているテープに接触している。
【手続補正１１】
【補正対象書類名】明細書
【補正対象項目名】００１７
【補正方法】変更
【補正の内容】
【００１７】
特殊な実施態様において、位置決め工程ｉｉ）は、ポリマーテープを互いに平行に配置することによって実施されてもよく、この場合それぞれのポリマーテープは、該ポリマーテープに隣接して位置しているポリマーテープと重なり合っている。このような構造は、"瓦のパターン"として指摘されてよい。
位置決めは、特殊な数の層に制限されるものではなく、３つ、４つまたはそれ以上の平面を"煉瓦積みのパターン"で積み重ねることができるものと理解すべきであり、この場合それぞれの層のポリマーテープは、強力な構造を備えさせることに関連して互いに"食い違う"関係を有する。
本出願人によって実施された付加的な試験は、殊に位置決めがポリマーテープを第１の平面内で離れて平行に並ぶ関係で配置することによって実施され、この場合テープ間の相互間隔は、ポリマーテープの幅より小さく、その後にポリマーテープが第２の平面内で離れて平行に並ぶ関係で配置され、この位置で第１の平面内の相互間隔が第２の平面内のポリマーテープによって覆われることを示した。このような位置決めの配置は、"煉瓦積みのパターン"と見なすこともでき、この場合それぞれの層のポリマーテープは、強力な構造を備えさせることに関連して互いに"食い違う"関係を有する。
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
更に、本発明は、芯材外装材型のポリマーテープが使用されている、一方向に配置されたポリマーテープから形成された貼合せシートに関し、この場合この芯材は、外装材より高い溶融温度を有し、ポリマーテープは、外装材により一緒に結合されている。
【手続補正１４】
【補正対象書類名】明細書
【補正対象項目名】００２０
【補正方法】変更
【補正の内容】
【００２０】
本発明による貼合せシートにおいて、殊に、芯材および外装材が同じポリマーから形成されていることは、特に好ましく、この場合外装材は、殊に共重合体であり、芯材は、殊に引き出された単独重合体である。
【手続補正１５】
【補正対象書類名】明細書
【補正対象項目名】００２１
【補正方法】変更
【補正の内容】
【００２１】
好ましくは、本発明による貼合せシートの芯材の量は、テープの質量に対して５０〜９９質量％の範囲内にあり、外装材の量は、１〜５０質量％の範囲内にあり、芯材および外装材は、殊にポリエチレン、ポリプロピレン、ポリアミド、ポリブタジエン、テレフタレートおよびポリエチレンテレフタレートから構成されている群から選択される。特殊な実施態様において、ポリエチレンを使用することが好ましいが、しかし、ポリプロピレンを使用することも、同様に好ましい。
【手続補正１６】
【補正対象書類名】明細書
【補正対象項目名】００２３
【補正方法】変更
【補正の内容】
【００２３】
更に、本発明は、個々の貼合せシートから形成されたパネルに関し、この貼合せシートは、芯材外装材型の一方向に配置されたポリマーテープから形成されており、この場合この芯材は、外装材より高い溶融温度を有し、貼合せシートは、互いに向きを変えられる配置、所謂十字層間配置（cross ply arrangement）により積み重ねられる。適当な配置は、０−９０−０、０−０−９０−９０−０−０であり、０−４５−９０−１３５−０でもある。
【手続補正１７】
【補正対象書類名】明細書
【補正対象項目名】００２４
【補正方法】変更
【補正の内容】
【００２４】
"一方向"の用語は、ポリマーテープが一方向に配置されている、即ちポリマーテープが縦方向または長さ方向に配置されていることを意味する。一方向に配置されたポリマーテープから構成された貼合せシートを使用する場合には、このような貼合せシート中でポリマーテープの１つ以上の層または平面が存在し、この場合テープは、同じ方向に配置されている。
【手続補正１８】
【補正対象書類名】明細書
【補正対象項目名】００２８
【補正方法】変更
【補正の内容】
【００２８】
数多くの一緒に積み重ねられた貼合せシートは、部分的または全体的に芯材外装材型のテープから形成されている製品、自己強化ポリマー（self-reinforced polymer）（ＳＲＰ）とも呼称される、の場合に極めて緊密な表面を形成させるために使用されることができる（織物から形成されていてもよいし、織物から形成されていなくともよい）。それに加えて、このような貼合せシートは、他の方向よりも一方向に著しく負荷される用途に使用されることができる。更に、使用されうる本発明による貼合せシートは、ＳＲＰ製品であり、この場合には、殊に層と層との結合は、著しく改善される。それというのも、本発明による貼合せシートと別の貼合せシートとの接触は、１つの布と別の布との接触と比較して強力であるからである。貼合せシートの別の上面上に配置された、貼合せシートの数多くの（１つを上廻る）層が使用される場合には、この貼合せシートは、極めて強力なフォイルとして使用されることができる。これに関連して、布、織物、旗、帆、トラックの幌等が考えられる。これらの用途には、（実際に）延伸を行なわないことが必要とされる。これに加えて、純粋なＵＤは、フローティングラインズ（floating lines）またはフローティングフォイルズ（floating foils）として使用されることができる。
【手続補正１９】
【補正対象書類名】明細書
【補正対象項目名】００３０
【補正方法】変更
【補正の内容】
【００３０】
３．０ｍｍの幅および０．０８ｍｍの高さを有する芯材外装材型のポリマーテープを使用した。芯材は、１７０℃より高い溶融温度を有するポリプロピレン単独重合体であり、外装材は、１２０℃より高い溶融温度を有するポリプロピレン共重合体である。上記のポリマーテープに基づいて、１４００ｍｍの幅を有する一方向の布を製造し、この場合この布の高さは、０．１６ｍｍの高さを生じるポリマーテープの２つの層によって構成されている。それぞれの層中で４６７本に達するポリマーテープは、該ポリマーテープが１４００ｍｍの幅に亘って間隔を置いて平行に並んだ関係で配置されているように位置していた。例えば、ポリマーテープ１本当たり２０ニュートンの圧縮応力または予め張力下に置く工程を適用する場合には、前記のポリマーテープは、位置合わせされた配置に位置していた。こうして位置している層は、ポリマーテープが前記のように位置している４６７枚のポリマーテープの同一の層で覆われており、この場合第２の層は、半分のポリマーテープの幅、即ち１．５ｍｍに亘って既に位置している層に対して"食い違う"関係を有していた。このような実施態様によれば、それぞれ上面上に置かれた、ポリマーテープの２つの層の組合せが形成され、この場合このような積重ね構造は、"煉瓦積みの構造"と見なすことができる。こうして得られた２つの相の複合体を圧力および温度の下で圧縮し、この場合には、ポリプロピレン共重合体、即ちポリマーテープの外装材の溶融温度より高い温度が適用された。結果として、ＵＤ  ０として実際に設計されうる、所謂貼合せシートが得られた。こうして得られた貼合せシートを特殊な寸法に、即ち本発明の実施態様において１４００ｍｍの長さに切断し、その後にこの布の層をＵＤ  ０の層として９０゜の配置により該層の上面上に積み重ねた。この実施態様において、配置０−０−９０−９０による包装品を所謂十字層間物（cross ply）として圧力下および温度の下で貼り合わせた。望ましいパネルを得るために、こうして形成された十字層間物を５０の個々の層の配置で積み重ね、その後にこのパネルを少なくとも２バールの圧力下および１５０℃の温度で得、この場合このパネルは、約１６ｍｍの厚さを有していた。前記のような位置決めが、係属された特許請求の範囲に開示されたような実施態様により実施されてもよいことは、明らかである。更に、十字層間物の製造のためには、０−９０、０−９０−９０−０、０−０−９０−９０、９０−９０−０−０配置が使用されてもよく、ならびに幾つかの層、例えば０−０−０−９０−９０−９０等から構成される構造が使用されてもよいことに注目することができる。
【国際調査報告】
2008534815.tif 000002
2008534815.tif 000003
2008534815.tif 000004